(57)【要約】【課題】防錆皮膜を四酸化三鉄膜にするにすることにより、四酸化三鉄膜と密閉容器との密着性が高く、耐食性の良い密閉型圧縮機を提供する。【解決手段】密閉容器１０１の少なくともエッジ部に、防錆皮膜として四酸化三鉄膜１０２を形成し、鉄よりイオン化傾向が貴な物質を取り付けることにより、腐食物質である酸化第二鉄の発生を抑えることができ、密閉容器１０１における皮膜の剥離を生じさせない防錆皮膜となり、耐食性の良い密閉型圧縮機を提供できる。【選択図】図１
2013122195.tif 000002
【特許請求の範囲】
【請求項１】
密閉容器の少なくともエッジ部に四酸化三鉄膜の層を形成した防錆皮膜。
【請求項２】
前記エッジ部に、鉄よりイオン化傾向が貴な物質を取り付けた請求項１に記載の防錆皮膜。
【請求項３】
四酸化三鉄膜の層表面に、熱硬化塗料を塗装した請求項１または２に記載された密閉型圧縮機。
【発明の詳細な説明】
【技術分野】
【０００１】
本発明は、冷蔵庫、冷凍庫等の冷却システムに使用する密閉型圧縮機の防錆皮膜を形成した密閉型圧縮機に関するものである。
【背景技術】
【０００２】
従来、密閉型圧縮機の密閉容器の防錆皮膜としては、１２０℃〜１５０℃、２０分〜３０分という低温下で短時間の焼付け乾燥により、変色が少なく耐薬品性、耐候性、耐磨耗性が優れる、等の特徴を有する塗膜をつくることができる水溶性アミノアルキド樹脂を基材とした塗料を用いている（例えば、特許文献１参照）。
【０００３】
また、水溶性アミノアルキド樹脂を基材とした塗料を用いて、浸漬塗装や電着塗装をしている。
【０００４】
図６は、特許文献１に記載された従来の塗料を用いて塗装した密閉容器の外観正面図である。密閉容器１の表面には、膜厚が一様に５から３０μｍの塗膜を形成している。
【先行技術文献】
【特許文献】
【０００５】
【特許文献１】特開平７−１７８３６９号公報
【発明の概要】
【発明が解決しようとする課題】
【０００６】
しかしながら、前記従来の塗料では、塗装された密閉容器１は、その輸送中や現場での組立中に、塗膜２の損傷が生じた場合、補修塗装を施すことが必要である。
【０００７】
また、密閉容器１の設置場所は、容易に取り外しができる箇所には殆ど設置されないため、塗膜の密着度が弱いエッジ部からの腐食等の劣化を見つけることは難しく、また、修繕し難いという課題を有していた。
【０００８】
本発明は、前記従来の課題を解決するもので、防錆皮膜の品質向上と長期耐久性に優れた安価な塗料および密閉型圧縮機を提供することを目的とする。
【課題を解決するための手段】
【０００９】
前記従来の課題を解決するために、本発明の防錆皮膜および密閉型圧縮機は、防錆皮膜を四酸化三鉄膜としたものである。これにより、密閉容器の鉄と水蒸気との接触を遮断することができ、その結果、腐食物質である酸化第二鉄の発生を抑えることとなり、密閉容器の耐食性を向上させた密閉型圧縮機を得られる。
【発明の効果】
【００１０】
本発明の防錆皮膜および密閉型圧縮機は、耐食性の良い密閉型圧縮機を提供することができる。
【図面の簡単な説明】
【００１１】
【図１】本発明の実施の形態１における密閉容器の外観正面図
【図２】同実施の形態における四酸化三鉄膜にイオン化傾向が貴な物質を取り付けた密閉容器の外観正面図
【図３】図２におけるイオン化傾向が貴な物質の拡大図
【図４】同実施の形態における熱硬化性塗料を塗装した密閉型圧縮機の外観正面図
【図５】同実施の形態における錆発生評価図
【図６】従来の防錆皮膜および密閉容器の外観正面図
【発明を実施するための形態】
【００１２】
請求項１に記載の発明は、密閉容器の少なくともエッジ部に四酸化三鉄膜の層を形成することにより、密閉容器の母材と外気の水蒸気との接触を遮断することができ、耐食性に優れた防錆皮膜を提供することができる。
【００１３】
請求項２に記載の発明は、請求項１に記載の発明において、前記エッジ部に、鉄よりイオン化傾向が貴な物質を取り付けたことにより、水蒸気により発生した陰イオンをイオン化傾向が貴な物質に反応させることによって、密閉容器の母材との反応を抑えることとなり、さらに耐食性にすぐれた防錆皮膜を提供することができる。
【００１４】
請求項３に記載の発明は、請求項１または２に記載の発明において、四酸化三鉄膜の層表面に、熱硬化塗料を塗装したことにより、四酸化三鉄膜と塗膜との二重層で密閉容器の腐食を抑えることができ、さらに防錆皮膜の品質が良く長期耐久性に優れるという密閉型圧縮機を提供することができる。
【００１５】
以下、本発明の実施の形態について説明する。なお、この実施の形態によってこの発明が限定されるものではない。
【００１６】
（実施の形態１）
図１は、本発明の実施の形態１における密閉容器の外観正面図、図２は、同実施の形態における四酸化三鉄膜にイオン化傾向が貴な物質を取り付けた密閉容器の外観正面図、図３は、図２におけるイオン化傾向が貴な物質の拡大図、図４は、同実施の形態における熱硬化性塗料を塗装した密閉型圧縮機の外観正面図、図５は同実施の形態における錆発生評価図である。
【００１７】
図１において、圧縮機の密閉容器１０１は鉄であるＳＰＣＣの表面に、防錆皮膜を四酸化三鉄膜１０２としたものである。
【００１８】
また、図２において、イオン化傾向が貴な物質は、アルミニウム１０３とする。
【００１９】
図３において、密閉容器１０１である鉄と接触する外気の水酸化物イオンとの反応をイオン化傾向による作用で、アルミニウム１０３へイオンの流れを移動させる作用をあらわした。
【００２０】
図４は熱硬化塗料１０５を塗装した密閉型圧縮機１０４である。
【００２１】
図５は、各々の防錆皮膜による耐食性結果である。
【００２２】
以上のように構成された防錆皮膜および密閉型圧縮機について、以下その動作、作用を説明する。
【００２３】
図１において、密閉容器１の少なくともエッジ部に四酸化三鉄膜の層を形成している。
【００２４】
防錆皮膜である四酸化三鉄膜１０２は、水蒸気処理で（Ｈ２／Ｈ２Ｏ）比率でＨ２の割合が（Ｈ２％）＝−０．０９×（温度）＋９０で化学反応により非常に緻密な六法稠密格子である四酸化三鉄膜１０２を形成したものである。
【００２５】
この四酸化三鉄膜１０２は、５μｍから２０μｍの膜厚である。
【００２６】
ただ、水蒸気処理では鉄は２価と３価の鉄イオンが酸化還元反応を起こしやすく、四酸化三鉄膜１０２は不動態皮膜としては不安定であるため、図２、図３に示すように、四酸化三鉄膜１０２の表面にアルミニウム１０３を取り付けている。これにより、イオン化傾向の高いアルミニウムにイオンが移動作用し、四酸化三鉄膜１０２の酸化第二鉄化への還元を抑えることができる。
【００２７】
また、密閉容器１０１の母材まで達する傷発生時における酸化第二鉄化となる腐食からも抑えることができる。
【００２８】
図４において、熱硬化塗料１０５は、５μｍから１０μｍ塗装することにより、傷に対する耐力を強化することとなり、更なる耐食性の向上を図ることができる。
【００２９】
これは、塗料による塗装が外部からの接触を緩和することができ、また、アルミニウム１０３による酸化還元作用をカバーできないことを考慮し、密閉容器１０１の母材まで達する傷が生じた際にも、アルミニウム１０３による酸化還元作用により、密閉容器１０１の品質を保つことができる。
【００３０】
なお、本実施の形態では、密閉容器のエッジ部とは、例えば、鋭角な端面、具体的には、足回りの部品や、ターミナル保護カバー、等である。
【００３１】
なお、本実施の形態では、熱硬化塗料１０５は、エポキシ系樹脂である。
【００３２】
図５において、防錆皮膜の耐食性結果である。この耐食性の評価方法としては、ＪＩＳＺ２３７１に記載している耐塩水噴霧試験を実施した。
【００３３】
この結果より、四酸化三鉄膜１０２による防錆皮膜は、従来の塗装２では防錆皮膜である塗膜２の剥離が認められたが、四酸化三鉄膜１０２では確認できなかった。
【００３４】
これは、塗膜２は密閉容器１に密着しているだけであるが、本発明の実施の形態における四酸化三鉄膜１０２は、密閉容器１０１のＳＰＣＣと酸素の化学反応により成形されていることによるものである。
【００３５】
また、塗膜２の剥離により密閉容器１の素地が露呈するため、酸化二鉄が発生することにより腐食が進行していくのに対し、四酸化三鉄膜１０２は膜が剥離することがないため、密閉容器の品質劣化は認められない。
【００３６】
以上のように、本実施の形態では、耐食性の高い防錆皮膜を付与することが可能であり、その防錆皮膜により高品質の密閉型圧縮機を提供することができる。
【００３７】
また、エッジ部に、鉄よりイオン化傾向が貴な物質を取り付けたことにより、水蒸気により発生した陰イオンを、イオン化傾向が貴な物質である例えばアルミニウムに反応させることによって、密閉容器の母材との反応を抑えることとなり、さらに耐食性にすぐれた防錆皮膜を提供することができる。
【００３８】
また、四酸化三鉄膜１０２の層表面に、熱硬化塗料１０５を塗装したことにより、四酸化三鉄膜１０２と塗膜との二重層で密閉容器の腐食を抑えることができ、さらに防錆皮膜の品質が良く長期耐久性に優れるという密閉型圧縮機を提供することができる。
【産業上の利用可能性】
【００３９】
以上のように、本発明にかかる防錆皮膜および密閉型圧縮機は、耐食性が良くなり、塗装品質と生産性向上が可能となるので、機械部品等の塗装にも適用できる。
【符号の説明】
【００４０】
１０１  密閉容器
１０２  四酸化三鉄膜
１０３  アルミニウム（貴な物質）
１０４  密閉型圧縮機
１０５  熱硬化塗料
【図１】
2013122195.tif 000003
【図２】
2013122195.tif 000004
【図３】
2013122195.tif 000005
【図４】
2013122195.tif 000006
【図５】
2013122195.tif 000007
【図６】
2013122195.tif 000008